(57)【要約】      （修正有）【課題】透明性および耐光性に優れた帯電防止性ポリカーボネート樹脂組成物を提供する。【解決手段】ポリカーボネート樹脂（Ａ）１００重量部あたりジグリセリン脂肪酸エステル（Ｂ）０．１〜５重量部および紫外線吸収剤（Ｃ）０．０１〜０．８重量部を配合してなることを特徴とする帯電防止性ポリカーボネート樹脂組成物。【選択図】なし【特許請求の範囲】
【請求項１】
ポリカーボネート樹脂（Ａ）１００重量部あたりジグリセリン脂肪酸エステル（Ｂ）０．１〜５重量部および紫外線吸収剤（Ｃ）０．０１〜０．８重量部を配合してなることを特徴とする帯電防止性ポリカーボネート樹脂組成物。
【請求項２】
前記（Ｂ）が、炭素数１０〜１８の脂肪酸とジグリセリンのエステル化合物である請求項１に記載の帯電防止性ポリカーボネート樹脂組成物。
【請求項３】
ジグリセリン脂肪酸エステル（Ｂ）がジグリセリンモノラウレートであることを特徴とする請求項１記載の帯電防止性ポリカーボネート樹脂組成物。
【請求項４】
ジグリセリン脂肪酸エステル（Ｂ）の配合量が、ポリカーボネート樹脂（Ａ）１００重量部あたり０．５〜３重量部であることを特徴とする請求項１記載の帯電防止性ポリカーボネート樹脂組成物。
【請求項５】
紫外線吸収剤（Ｃ）がベンゾトリアゾール系紫外線吸収剤およびトリアジン系紫外線吸収剤から選ばれた少なくとも１種の紫外線吸収剤である請求項１記載の帯電防止性ポリカーボネート樹脂組成物。
【請求項６】
紫外線吸収剤（Ｃ）が２−（２−ヒドロキシ−５−ｔｅｒｔ−オクチルフェニル）ベンゾトリアゾールである請求項１記載の帯電防止性ポリカーボネート樹脂組成物。
【発明の詳細な説明】
【技術分野】
【０００１】
本発明は、透明性および耐光性に優れた帯電防止性ポリカーボネート樹脂組成物に関するものである。
【背景技術】
【０００２】
ポリカーボネート樹脂は、耐衝撃性、耐熱性、透明性に優れており、電気／電子、光学、建材、医療、食品、車両等の分野において幅広く使用されている。しかしながら、ポリカーボネート樹脂から得られた製品は静電気を帯び易く、静電気に伴う障害として、包装材料や成形品への埃の付着、成形時や使用時の電撃、ＯＡ機の誤作動などの問題があり、従来より様々な帯電防止剤の付与が検討されてきた。
また、光ディスクのカートリッジ等の事務機器外装部品では、帯電防止性能と同時に内部の様子が十分に視認できるよう透明性も併せて求められていた。
【０００３】
ポリカーボネート樹脂に帯電防止性能を付与するために帯電防止剤として、脂肪酸モノグリセリドを帯電防止剤として配合することが行われている。しかしながら、この組成物は帯電防止性能、透明性、熱安定性のすべてを充分に満足しうるものではなかった(特許文献１)。一方、ポリカーボネート樹脂にジグリセリン脂肪酸エステルとりん系酸化防止剤を配合することが行われている。この組成物は良好な帯電防止性能、透明性をある程度満足するものの、耐光性に劣るという問題があった（特許文献２）。
【特許文献１】特公昭５５−４１４１
【特許文献２】特開平２−１９６８５２
【発明の開示】
【発明が解決しようとする課題】
【０００４】
本発明は、透明性および耐光性に優れた帯電防止性ポリカーボネート樹脂組成物を提供することを目的とする。
【課題を解決するための手段】
【０００５】
本発明者は、前述の問題点に鑑み鋭意研究した結果、ポリカーボネート樹脂に対し帯電防止剤としてジグリセリン脂肪酸エステルと特定の紫外線吸収剤とを併用することにより、透明性および耐光性に優れた帯電防止性ポリカーボネート樹脂組成物が得られることを見出し、本発明を完成するに至った。
【０００６】
すなわち、本発明は、ポリカーボネート樹脂（Ａ）１００重量部あたりジグリセリン脂肪酸エステル（Ｂ）０．１〜５重量部および紫外線吸収剤（Ｃ）０．０１〜０．８重量部を配合してなることを特徴とする帯電防止性ポリカーボネート樹脂組成物に関する。
【発明の効果】
【０００７】
本発明の帯電防止性ポリカーボネート樹脂組成物は帯電防止性のみならず透明性および耐光性に優れており、透明で、埃の付着が敬遠され、且つ耐光性が必要とされる自動車ヘッドランプレンズ等の光源周辺部材や中身の確認できる成形品などに好適に用いられる。
【発明を実施するための最良の形態】
【０００８】
本発明に使用されるポリカーボネート樹脂（Ａ）とは、種々のジヒドロキシジアリール化合物とホスゲンとを反応させるホスゲン法、またはジヒドロキシジアリール化合物とジフェニルカーボネートなどの炭酸エステルとを反応させるエステル交換法によって得られる重合体であり、代表的なものとしては、２，２−ビス（４−ヒドロキシフェニル）プロパン（ビスフェノールＡ）から製造された芳香族ポリカーボネート樹脂が挙げられる。
【０００９】
上記ジヒドロキシジアリール化合物としては、ビスフェノールＡの他に、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３，５−ジブロモフェニル）プロパン、２，２−ビス（４−ヒドロキシ−３，５−ジクロロフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４’−ジヒドロキシジフェニルエーテル、４，４’−ジヒドロキシ−３，３’−ジメチルジフェニルエーテルのようなジヒドロキシジアリールエーテル類、４，４’−ジヒドロキシジフェニルスルフィドのようなジヒドロキシジアリールスルフィド類、４，４’−ジヒドロキシジフェニルスルホキシド、４，４’−ジヒドロキシ−３，３’−ジメチルジフェニルスルホキシドのようなジヒドロキシジアリールスルホキシド類、４，４’−ジヒドロキシジフェニルスルホン、４，４’−ジヒドロキシ−３，３’−ジメチルジフェニルスルホンのようなジヒドロキシジアリールスルホン類等が挙げられる。
【００１０】
これらは、単独または２種類以上混合して使用される。これらの他に、ピペラジン、ジピペリジルハイドロキノン、レゾルシン、４，４’−ジヒドロキシジフェニル等を混合して使用してもよい。
【００１１】
さらに、上記のジヒドロキシアリール化合物と以下に示すような３価以上のフェノール化合物を混合使用してもよい。３価以上のフェノールとしてはフロログルシン、４，６−ジメチル−２，４，６−トリ−（４−ヒドロキシフェニル）−ヘプテン、２，４，６−ジメチル−２，４，６−トリ−（４−ヒドロキシフェニル）−ヘプタン、１，３，５−トリ−（４−ヒドロキシフェニル）−ベンゾール、１，１，１−トリ−（４−ヒドロキシフェニル）−エタンおよび２，２−ビス−［４，４−（４，４’−ジヒドロキシジフェニル）−シクロヘキシル］−プロパン等が挙げられる。
【００１２】
ポリカーボネート樹脂（Ａ）の粘度平均分子量は通常１００００〜１０００００、好ましくは１５０００〜３５０００である。かかるポリカーボネート樹脂を製造するに際し、分子量調節剤、触媒等を必要に応じて使用することができる。
【００１３】
本発明で使用されるジグリセリン脂肪酸エステル（Ｂ）は、グリセリンと脂肪酸とのエステル化により得ることができる。
【００１４】
ジグリセリン脂肪酸エステル（Ｂ）としては、炭素数１２〜１８の脂肪酸とジグリセリンのエステル化合物が好適に使用される。
炭素数１２未満では、帯電防止性能の持続性が劣り、炭素数が１８を超えると帯電防止性が劣るので好ましくない。
【００１５】
炭素数１２〜１８の脂肪酸としては、ラウリン酸、トリデシル酸、ペンタデシル酸、パルミチン酸、マルガリン酸、ステアリン酸が挙げられる。
【００１６】
ジグリセリン脂肪酸エステル（Ｂ）の具体例としては、ジグリセリンモノラウレート、ジグリセリンモノミリステート、ジグリセリンモノステアレートなどが挙げられるが、好適にはジグリセリンモノラウレートが用いられ、理研ビタミン社製  ポエムＤＬ−１００として容易に入手可能である。
【００１７】
本発明のジグリセリン脂肪酸エステル（Ｂ）の配合量は、ポリカーボネート樹脂（Ａ）１００重量部あたり、０．１〜５重量部である。配合量が０．１重量部未満では帯電防止性に劣り、また５重量部を超えると透明性および外観が低下するので好ましくない。より好ましくは、０．５〜３重量部の範囲である。
【００１８】
本発明にて使用される紫外線吸収剤（Ｃ）としては、具体的にはベンゾトリアゾール系では２−（２−ヒドロキシ−５−メチルフェニル）ベンゾトリアゾール、２−（２−ヒドロキシ−５−ｔｅｒｔ−オクチルフェニル）ベンゾトリアゾール、２−（２−ヒドロキシ−３，５−ジクミルフェニル）フェニルベンゾトリアゾール、２−（２−ヒドロキシ−３−ｔｅｒｔ−ブチル−５−メチルフェニル）−５−クロロベンゾトリアゾール、２，２’−メチレンビス［４−（１，１，３，３−テトラメチルブチル）−６−（２Ｈ−ベンゾトリアゾール−２−イル）フェノール］、２−（２−ヒドロキシ−３，５−ジ−ｔｅｒｔ−ブチルフェニル）ベンゾトリアゾール、２−（２−ヒドロキシ−３，５−ジ−ｔｅｒｔ−ブチルフェニル）−５−クロロベンゾトリアゾール、２−（２−ヒドロキシ−３，５−ジ−ｔｅｒｔ−アミルフェニル）ベンゾトリアゾール、２−（２−ヒドロキシ−５−ｔｅｒｔ−オクチルフェニル）ベンゾトリアゾール、２−（２−ヒドロキシ−５−ｔｅｒｔ−ブチルフェニル）ベンゾトリアゾール、２−（２−ヒドロキシ−４−オクトキシフェニル）ベンゾトリアゾール、２，２’−メチレンビス（４−クミル−６−ベンゾトリアゾールフェニル）、２，２’−ｐ−フェニレンビス（１，３−ベンゾオキサジン−４−オン）などが例示される。
【００１９】
また、トリアジン系では、２−（４，６−ジフェニル−１，３，５−トリアジン−２−イル）−５−ヘキシルオキシフェノール、２−（４，６−ジフェニル−１，３，５−トリアジン−２−イル）−５−メチルオキシフェノール、２−（４，６−ジフェニル−１，３，５−トリアジン−２−イル）−５−エチルオキシフェノール、２−（４，６−ジフェニル−１，３，５−トリアジン−２−イル）−５−プロピルオキシフェノール、および２−（４，６−ジフェニル−１，３，５−トリアジン−２−イル）−５−ブチルオキシフェノールなどが例示される。
【００２０】
上記紫外線吸収剤の中では２−（２−ヒドロキシ−５−ｔｅｒｔ−オクチルフェニル）ベンゾトリアゾールが好ましい。上記紫外線吸収剤は、単独あるいは２種以上の混合物で用いても良い。
【００２１】
本発明の紫外線吸収剤（Ｃ）の配合量は、ポリカーボネート樹脂（Ａ）１００重量部あたり、０．０１〜０．８重量部が好ましい。配合量が０．０１重量部未満では耐光性に劣り、また０．８重量部を超えると初期着色が顕著となるので好ましくない。更に好ましい範囲は０．０５〜０．６重量部である。
【００２２】
本発明の帯電防止剤性ポリカーボネート樹脂組成物には、他の帯電防止剤を併用することができる。併用することができる他の帯電防止剤としては、広く公知のものを使用することができ、例えば、アルキルスルホン酸塩、アルキルベンゼンスルホン酸塩、アンモニウム塩、他のホスホニウム塩等が挙げられるが、これらに限定されるものではない。
【００２３】
ポリカーボネート樹脂（Ａ）、帯電防止剤（Ｂ）および紫外線吸収剤（Ｃ）の混合方法ならびに混合順序には特に制限はなく、公知の混合機、例えば、タンブラー、リボンブレンダー、高速ミキサー等により混合し、その後一軸もしくは二軸押出機により溶融混練して行うことができる。
【００２４】
さらに、必要に応じて本発明の効果を損なわない範囲で、公知の添加剤、例えば、熱安定剤、離型剤、紫外線吸収剤、難燃剤、染顔料等の添加剤を配合しても良い。
【実施例】
【００２５】
以下に本発明を実施例により具体的に説明するが、本発明はそれら実施例に制限されるものではない。尚、「部」は断りの無い限り、重量基準に基づく。
【００２６】
表１および２に示す配合成分、配合量に基づき、タンブラーを用いて各種配合成分を混合し二軸押出機（日本製鋼所製ＴＥＸ−３０α）を用いて、シリンダー温度２５０℃にて溶融混練し、各種ペレットを得た。
【００２７】
使用した配合成分は、それぞれ次のとおりである。
１．ポリカーボネート樹脂：
住友ダウ社製カリバー２００−１３（粘度平均分子量：２０５００）
（以下「ＰＣ」と略記）
２．帯電防止剤：
理研ビタミン社製  ポエムＤＬ−１００
ジグリセリンモノラウレート
（以下、帯電防止剤と略記）
３．紫外線吸収剤：
Ｔｉｎｕｖｉｎ ３２９（チバ・ジャパン社製）
（以下、ＵＶＡと略記）
【００２８】
得られたペレットを用いて、射出成形機（日本製鋼所製Ｊ１００ＳＡＩＩ）を使用し、シリンダーの設定温度２８０℃にて各種試験片を作成し、それぞれの試験に供した。
【００２９】
試験方法は以下のとおりである。
【００３０】
全光線透過率：
ＡＳＴＭ  Ｄ１００３に準拠して測定した。
８０％以上を合格とした。
表面抵抗率：
７０×４０×３ｍｍの平板を射出成形にて作成し、以下の条件にて測定を行った。
平板試験片を２３℃、５５％相対湿度の条件で２４時間状態調整した後、高抵抗率計（三菱化学社製ハイレスターＵＰ ＭＣＰ−ＨＴ４５０）を使用し、測定電圧１０００Ｖ、サンプリング時間３０秒の条件で表面抵抗率を測定した。
表面抵抗値が１０１４Ω／sq.未満を合格とした。
イエローネスインデックス（以下ＹＩと略記）
７０×４０×３ｍｍの平板を射出成形にて作成し、ＡＳＴＭ Ｄ−１９２５に準拠して測定した。
４以下を合格とした。
ΔＹＩ
７０×４０×３ｍｍの平板を射出成形にて作成した成形品を、スガ試験機社製スーパーキセノンウェザーメーター ＳＸ７５を用いて、放射照度１５０Ｗ／ｍ２で３００時間照射を行った。照射前後の平板のＹＩを、ＡＳＴＭ Ｄ−１９２５に準拠して測定し、その差をΔＹＩとした。
１０以下を合格とした。
【００３１】
試験の結果を表１および２に示す。
【００３２】
【表１】
2009138060.tif 000002
【００３３】
【表２】
2009138060.tif 000003
【００３４】
実施例１〜３に示すように、本発明の要件を具備したポリカーボネート樹脂組成物は、表面抵抗率をはじめとする必要な性能は全て要求されるレベルを満足している。
【００３５】
一方、本発明の要件を満たさない場合においては、いずれの場合も何らかの欠点を有していた。
比較例１は、紫外線吸収剤の配合量が本発明の要件である範囲に満たないケースであり、この場合はΔＹＩに代表される耐光性が劣る結果となった。比較例２は、紫外線吸収剤の配合量が本発明の要件である範囲を超えて配合したケースであり、この場合はＹＩが要求レベルを満足しなかった。比較例３は、帯電防止剤の配合量が本発明の要件である範囲よりも少ないケースであり、全光線透過率、ΔＹＩ値は問題ないレベルであるが、表面抵抗率は要求レベルを満足しなかった。比較例４は、帯電防止剤の配合量が本発明の要件である範囲を超えるケースであり、表面抵抗率は問題ないレベルであるが、全光線透過率およびΔＹＩが大きく低下し、要求レベルを満足しなかった。